Сырьевая смесь для изготовления бетона
RAW MIXTURE FOR CONCRETE MANUFACTURE

Изобретение относится к промышленности строительных материалов, в частности к производству бетонов.
Известна сырьевая смесь для изготовления бетона, содержащая, мас.%: портландцемент 25,0-30,0; микрокремнезем 3,0-4,0; кварцевый песок 55,0-60,0; пластификатор 0,3-0,9; базальтовое волокно длиной 0,3-0,9; вода - остальное [1].
Задача изобретения состоит в повышении морозостойкости бетона.
Технический результат достигается тем, что сырьевая смесь для изготовления бетона, содержащая портландцемент, микрокремнезем, кварцевый песок, воду, дополнительно включает замоченный в воде до набухания и измельченный до образования гелеподобной массы полиакрилат натрия при следующем соотношении компонентов, мас.%: портландцемент 23,0-23,3; микрокремнезем 4,5-5,0; кварцевый песок 59,0-59,9; указанный полиакрилат натрия 0,1-0,2; вода 12,0-13,0.
Составы сырьевой смеси приведены в таблице.
Полиакрилат натрия в виде гранул замачивают в воде (используют часть воды для затворения) и выдерживают до набухания (примерно 1 сутки). Затем гранулы измельчают до образования гелеподобной массы. Подготавливают, дозируют и смешивают портландцемент, микрокремнезем, кварцевый песок, добавляют воду, подготовленный полиакрилат натрия и вновь смешивают. Полученной бетонной смесью заполняют металлические формы, уплотняют смесь и выдерживают ее в формах до затвердевания. Затем изделия извлекают из форм.
Источники информации
1. RU 2423331 C1, 10.07.2011.